СЫРЬЕВАЯ СМЕСЬ ДЛЯ ПОЛУЧЕНИЯ СТРОИТЕЛЬНОГО МАТЕРИАЛА С ВЫДЕРЖИВАНИЕМ ЕГО В РАСТВОРЕ ХЛОРИСТОГО КАЛЬЦИЯ
CRUDE MIXTURE FOR PRODUCING STRUCTURAL MATERIAL WITH CURING THEREOF IN CALCIUM CHLORIDE SOLUTION

Изобретение относится к области получения искусственных материалов, которые могут быть использованы в строительстве, а также в декоративно-прикладных видах искусства.
Известна сырьевая смесь для получения искусственного материала с выдерживанием его в растворе хлористого кальция, содержащая, вес.ч.: кварцевый песок (с зернами не крупнее 2 мм) 30-36; глинистый материал (каолин, бентонит, лесс) 2-3; натриевое жидкое стекло 38-42; вспученный перлитовый песок (с зернами не крупнее 2 мм) 23-26 [1]. Выдержку в растворе хлористого кальция изделий, изготовленных из такой смеси, проводят в течение 12-24 ч.
Задача изобретения состоит в сокращении продолжительности выдержки изделий, изготовленных из смеси.
Технический результат достигается тем, что сырьевая смесь для получения строительного материала с выдерживанием его в растворе хлористого кальция, содержащая кварцевый песок, натриевое жидкое стекло, глинистый материал, дополнительно включает молотую негашеную известь и молотый галит при следующем соотношении компонентов, вес.ч.: кварцевый песок, молотый до полного прохождения через сетку 008, 38-41; натриевое жидкое стекло 32-34; глинистый материал 8-10; молотая негашеная известь 6-8; молотый до полного прохождения через сетку 008 галит 1-2.
В таблице приведены составы смеси для получения искусственного песчаника.
Таблица
Компоненты
Состав, вес.ч.
1
2
3
Кварцевый песок, молотый до полного прохождения через сетку 008
41
39,5
38
Натриевое жидкое стекло
42
43
44
Глинистый материал
10
9
8
Молотая негашеная известь
6
7
8
Молотый до полного прохождения через сетку 008 галит
1
1,5
2
В составе смеси может быть использован любой глинистый материал (каолин, бентонит, лесс и др.).
3
Компоненты дозируют в требуемых количествах. Кварцевый песок и галит по отдельности размалывают до полного прохождения через сетку 008. Кварцевый песок смешивают с сухим молотым глинистым материалом, молотой (до остатка 1,5% на сетке 008) негашеной кальциевой известью, молотым до полного прохождения через сетку 008 галитом, добавляют жидкое натриевое стекло (плотностью 1300-1500 кг/м и силикатным модулем 3-3,2) и все компоненты еще раз смешивают. Из полученной смеси прессуют материал, который (сразу после формования, не давая подсохнуть на воздухе) помещают в раствор хлористого кальция и выдерживают в нем в течение 8-10 ч. Для приготовления раствора на 1 л воды берут 300 г хлористого кальция. Прочность полученного материала при сжатии составит 6-8 МПа.
Источник информации
1. RU №2430052, 2011.